ЭКСТРУЗИОННОЕ ПОКРЫТИЕ ИЗ ПОЛИЭТИЛЕНА НИЗКОЙ ПЛОТНОСТИ И ИЗГОТОВЛЕННОЕ ИЗ НЕГО ТЕРМОСВАРКОЙ ИЗДЕЛИЕ

1. Применение по меньшей мере части полимерного слоя, содержащего композицию (Со), где композиция, содержит полиэтилен низкой плотности (LDPE), предпочтительно гомополимер пропилена низкой плотности (LDPE гомополимер), полученный в трубчатом реакторе, где композиция, свободная от добавок, служит в качестве термопластичной поверхности структуры, наносимой экструзией, содержащей полимерный слой и первую основу, для получения изделия, полученного термосваркой указанной термопластичной поверхности со второй основой.
2. Применение по меньшей мере части полимерного слоя, содержащего композицию (Со), где композиция содержит полиэтилен низкой плотности (LDPE), предпочтительно гомополимер пропилена низкой плотности (указанный в описании настоящей патентной заявки как LDPE гомополимер):
со скоростью течения расплава (MFR) по ISO 1133 (190°C, 2,16 кг) более чем 3,0 г/10 минут;
с молекулярным распределением Mw/Mn, составляющим более чем 10; и
с содержанием винилдиена, составляющим по меньшей мере 15/100 кС;
где композиция, свободная от добавок, служит в качестве термопластичной поверхности структуры, наносимой экструзией, содержащей полимерный слой и первую основу, для получения изделия, полученного термосваркой указанной термопластичной поверхности со второй основой.
3. Применение по п. 1, где гомополимер пропилена низкой плотности (LDPE гомополимер), полученный в трубчатом реакторе,
со скоростью течения расплава (MFR) по ISO 1133 (190°C, 2,16 кг) более чем 3,0 г/10 минут;
с молекулярным распределением Mw/Mn, составляющим более чем 10; и
с содержанием винилдиена, составляющим по меньшей мере 15/100 кС.
4. Применение по п. 2, где гомополимер пропилена низкой плотности (LDPE гомополимер) получен в трубчатом реакторе.
2
5. Применение по любому из пп. 1-4, где полимерный слой и/или композиция (Со) имеет скорость течения расплава MFR (190°C, 2,16 кг, ISO 1133) по меньшей мере 2,0 г/10 минут,
2
и при этом дополнительно скорость течения расплава MFR (190°C, 2,16 кг, ISO 1133) композиции (Со) перед и после экструзии по существу идентична, то есть
при этом
2
MFR (после) - скорость течения расплава MFR (190°C, 2,16 кг, ISO 1133) композиции (Со) после нанесения экструзией покрытия;
R2
MFR (перед) - скорость течения расплава MF (190°C, 2,16 кг, ISO 1133) композиции (Со) перед нанесением экструзией покрытия,
где
композиция (Со) не содержит каких-либо добавок.
6. Применение по любому из пп. 1-4, где полимерный слой не содержит каких-либо добавок.
7. Применение по любому из пп. 1-4, где полимерный слой содержит по меньшей мере 50 мас. %, композиции (Со).
8. Применение по любому из пп. 1-4, где композиция (Со) содержит по меньшей мере 50 мас. % гомополимера пропилена низкой плотности (LDPE гомополимер).
2
9. Применение по любому из пп. 1-4, где полимерный слой имеет скорость течения расплава MFR (190°C, 2,16 кг, ISO 1133) по меньшей мере 2,0 г/10 минут.
10. Применение по любому из пп. 1-4, где полимерный слой состоит из гомополимера пропилена низкой плотности (LDPE гомополимер).
11. Способ, включающий следующие стадии в указанном порядке:
а) получение полиэтилена низкой плотности (LDPE) по любому из вариантов осуществления настоящего изобретения;
b) получение композиции (Со), содержащей полиэтилен низкой плотности (LDPE), полученный на стадии а); и
c) нанесение экструзией покрытия из полимерного слоя, содержащего композицию (Со), полученную на стадии b), на первую основу;
при этом
в композиции отсутствуют добавки или в композицию не добавлены какие-либо из таких ингредиентов перед или во время стадий а)-b)
d) термосварка первой термопластичной поверхности, составляющей по меньшей мере часть полимерного слоя, полученного на стадии с), со второй основой.
12. Способ по п. 11, где температура на стадии с) составляет от 275 до 330°C.
13. Способ по п. 11 или 12, где стадию d) проводят при температуре от 100 до 200°C.
14. Изделие, где термопластичная поверхность была подвергнута термосварке со второй основой, где указанная термопластичная поверхность представляет по меньшей мере часть полимерного слоя, содержащего композицию (Со), содержащую полиэтилен низкой плотности (LDPE) по любому из вариантов осуществления настоящего изобретения,
где
композиция (Со) не содержит каких-либо добавок,
при этом полимерный слой представляет один из слоев структуры, нанесенный покрытием, дополнительно содержащей первую основу, при этом полимерный слой представляет покрытие, нанесенное перед термосваркой экструзией на первую основу.
15. Изделие по п. 14, где слой свободен от добавок.